(57)【要約】  本発明はオレフィン二重結合を含有する天然および／または合成液状エラストマー、および、加硫剤に基づく熱硬化性の反応性組成物に関し、ここで、該組成物は組成物全体に基づいて１〜２５重量％、好ましくは１〜１５重量％の量の、少なくとも１つの液状ポリイソプレン、好ましくは少なくとも１つのシス−１，４-ポリイソプレン；組成物全体に基づいて０.５〜１０重量％、好ましくは０.５〜５重量％の量の、少なくとも１つの官能化液状ポリブタジエン；組成物全体に基づいて４０重量％以下のトリグリセリド留分、この脂肪酸分布は少なくとも５重量％、より特には少なくとも６０重量％の１つ以上のオメガ-３脂肪酸および／または１つ以上のオメガ-６脂肪酸の割合を含む；および少なくとも１つの加硫剤を含み、ここで、少なくとも１つのＣ＝Ｃ二重結合および／または少なくとも１つのＣ≡Ｃ三重結合を有する合成ポリマーの割合は、組成物全体に基づいて、少なくとも７.５重量％、好ましくは少なくとも９重量％である。これらはプラスチゾル様のレオロジーを有するため、室温で通常のスプレー系を用いて適用することができる。本発明はまた、該組成物のシーラント組成物またはコーティング組成物としての使用、部品を結合するための、および／または部品間の接合をシーリングするための、および／または部品をコーティングするための該組成物の使用を伴う方法に関する。【特許請求の範囲】
【請求項１】
オレフィン二重結合を含有する天然および／または合成エラストマーに基づき、加硫剤に基づき、以下：
（ａ）組成物全体に基づいて１〜２５重量％、好ましくは１〜１５重量％の量の、少なくとも１つの液状ポリイソプレン、好ましくは少なくとも１つのシス−１，４-ポリイソプレン；
（ｂ）組成物全体に基づいて０.１〜１０重量％、好ましくは０.５〜５重量％の量の、少なくとも１つの官能化液状ポリブタジエン；
（ｃ）組成物全体に基づいて１〜４０重量％、好ましくは１〜２５重量％の量の、１つ以上のオメガ-３脂肪酸および／または１つ以上のオメガ-６脂肪酸を含むトリグリセリド留分；および
（ｄ）少なくとも１つの加硫剤；
を含むことを特徴とする熱硬化性の反応性組成物であって、
ここで、少なくとも１つのＣ＝Ｃ二重結合および／または少なくとも１つのＣ≡Ｃ三重結合を有する合成ポリマーの含量は、組成物全体に基づいて少なくとも７.５重量％、好ましくは９重量％である、熱硬化性の反応性組成物。
【請求項２】
少なくとも１つの液状ポリイソプレンは、１００００〜７００００、好ましくは１５０００〜５００００の分子量を有する１つ以上の液状シス１，４-ポリイソプレンを含むことを特徴とする、請求項１に記載の組成物。
【請求項３】
少なくとも１つの官能化液状ポリブタジエンは、１,４-および／または１,２-ポリブタジエンを含むことを特徴とし、ここで、これらポリマーは末端および／または統計的に分布した側鎖官能基を含み、該官能基はヒドロキシ基、アミノ基、カルボキシ基、カルボン酸無水物基およびエポキシ基から、特にカルボキシ基から好ましくは選択され、該液状ゴムの分子量は好ましくは２００００以下、好ましくは９００〜１００００である、請求項１または２に記載の組成物。
【請求項４】
トリグリセリド留分は、トリグリセリド留分を含有するかまたはトリグリセリド留分からなる、好ましくはヒマワリ油、菜種油、大豆油、トール油、ヒマシ油、カメリナ油、キリ油、アマニ油、麻実油およびそれらの混合物から選択される、特にトール油、アマニ油、麻実油および／またはヒマシ油、特に好ましくはアマニ油から選択される、植物油の形態で使用されることを特徴とする、請求項１〜３のいずれかに記載の組成物。
【請求項５】
少なくとも１つの加硫剤は、硫黄、ペルオキシド加硫系、キノンおよび／またはキノンジオキシム、および／または、ジニトロベンゼンから選択されることを特徴とする、請求項１〜４のいずれかに記載の組成物。
【請求項６】
レオロジー助剤、顔料、粘着付与剤および／または接着促進剤、発泡剤、エクステンダー油、老化防止剤および／またはそれらの組合せを包含する充填剤を追加的に含むことを特徴とする、請求項１〜５のいずれかに記載の組成物。
【請求項７】
（ａ）固形ゴム不含である、および／または
（ｂ）プラスチゾル様レオロジー特性を有する
ことを特徴とする、請求項１〜６のいずれかに記載の組成物。
【請求項８】
特に自動車用塗装分野における、１成分型または２成分型接着剤、シーラント、シーリングコンパウンドまたはコーティング用コンパウンドとしての、請求項１〜７のいずれかの記載の組成物の使用。
【請求項９】
以下のステップ：
ａ）請求項１〜７のいずれかに記載の組成物を、少なくとも１つの部材に、特にスプレーまたは押出を用いて適用するステップ；
ｂ）場合により（スポット）溶接、フランジング、ボルト締めおよび／またはリベット打ちに続いて、該部品を接合するステップ；および
ｃ）場合により該部品の機械的固定を伴う、該組成物を硬化させるために該部品を加熱するステップ
を含むことを特徴とする、特に車両ホワイトボディにおいて、部品を接合するための、および／または、部品間の接合をシーリングするための、特に粗さおよび／または微細シームをシーリングするための、または、部品をライニングまたは結合するための方法。
【請求項１０】
部品をコーティングするための方法であって、以下のステップ：
ａ）部品の表面に本発明の組成物をスプレーするステップ；および
ｂ）該組成物を硬化するために被覆された部品を加熱するステップ
を含む方法。
【発明の詳細な説明】
【技術分野】
【０００１】
本発明は、プラスチゾル様レオロジー特性を有する液状ゴムに基づく熱硬化性組成物、自動車用塗装分野におけるその使用、ならびに、車両塗装工場でのコーティング、シーリング、部材の結合のための方法に関する。
【背景技術】
【０００２】
特に自動車のボディ上の車両構築における板金部品のコーティングまたはシーリングはしばしば、電気泳動塗料（ＫＴＬ）で被覆された板金部品上で行われる。この工程において使用されるシームシーリングおよびコーティング化合物は、後で塗料乾燥炉で硬化される。それに先立って、接合されるかシールされる部品は、主要なコーティング段階の前に、清浄化され、りん酸塩処理され、浸漬される。これらの段階において使用される処理剤のために、接着接合から接着剤またはシーラントが洗い流され得る。これらの要求を満たすために、次のような様々な手順が知られている：例えば低粘性でペースト状の接着剤／シーラントの熱／誘導予備硬化、溶媒含有組成物またはホットメルト接着剤の形態での、２成分型製品としてのあるいは他の成形物としての接着剤の使用、これらは一般に手動で適用され、適用時に固有の粘着性を有する。これらの成形物はリボンあるいは円形コード形態において、または、スタンピングとして、または、任意の横断面を有する外形として存在し得る。
【０００３】
スプレー適用またはフラット流での適用、あるいは押出において用いる場合、低粘性、ペースト状のコーティング配合物は特に容易に使用することができ、このため、特にこのような製品がプラスチゾルに基づく場合、このような製品が自動車用塗装分野においても非常に頻繁に使用される。
【０００４】
プラスチゾルは概して、比較的高温への加熱に際してゲル化し冷却に際して硬化する、有機ポリマーの可塑剤中分散体を意味するとして理解される。今日実際に広く使用されるプラスチゾルは微細に粉末化されたポリ塩化ビニル（ＰＶＣ）を主に含有し、これが液状の可塑剤中に分散し、ペーストを形成している。このようなポリ塩化ビニルプラスチゾルは、幅広い種々の目的に使用することができる。それらは、他のものの間で、シーラントとして、例えば金属製容器におけるシーリングシームのためのシーラントとして、あるいは金属工業におけるフランジシーム接着剤として、金属の耐食コーティングとして（例えば自動車の下部保護として）、繊維材料でできた基材に染み込ませてコーティングするために（例えばカーペット裏地コーティング）、ケーブル絶縁として等において使用される。微細粉末化メタクリレートコポリマー（ＰＭＭＡ）またはスチレンコポリマーに基づくプラスチゾルも知られている。特にＰＶＣまたはＰＭＭＡに基づくこのようなプラスチゾルも、自動車製造においてよく使用される。それらは、例えばエンジンフード、トランクの蓋、ドア、屋根システムなどの構造を裏打ち補強するために、および、他の接合プロセスからのフランジシーム接合およびシーリングシームのために使用される。これらの用途目的のためのプラスチゾルの使用は、それらが特に室温で好ましいレオロジー特性を有するという利点を有する。自動車車体の製造において、種々の洗浄段階、リン酸塩処理段階および浸漬下塗りコーティング段階における耐洗浄性を確保するために、かかるプラスチゾル組成物を予備ゲル化プロセスにおいて、その粘度が耐洗浄性特性および部品の初期強度を確保するに非常に十分となるような程度まで、部分的にゲル化させることがしばしば行われる。
【０００５】
しかし、上記の利点に加えて、プラスチゾル組成物は多くの深刻な欠点を有する：例えばプラスチゾル組成物の老化安定性は大きな欠点であり、腐食による品質の劣化がもたらされ、これに関連して、接着の劣化がもたらされる。特に、ホワイトボディにおいて使用されるプラスチゾルは水分を吸収する傾向にあり得ることがわかった。水分の吸収は、予備ゲル化されるのみで、次いで、より長い期間にわたり一時的に保管されるか、または、遠隔の製造現場へと移送される部品について特に重大である。さらにこれらは、ＶＤＡサイクル腐食試験およびＤＩＮ ５００２１による食塩スプレー試験の後での老化安定性において、一定の弱さを示す。さらに、このようなプラスチゾル組成物は、しばしば分散物および液相に分離する傾向があるため、貯蔵安定性においても改善の余地がある。これはつまり、長期間貯蔵した際、おそらく凝集工程のために該材料が非常に高粘性になり、低粘性のスプレー可能な状態に戻すために、塗付前に高い程度の剪断をまず施さねばならない。さらに、プラスチゾル組成物は最大貯蔵温度に関して非常に敏感であり、プラスチゾルの部分的なゲル化が起こるためいずれにしてもこれらを４０℃以下で貯蔵せねばならない。さらに、硬化したプラスチゾルも熱可塑性の特徴を有し、つまり、その強度が高温で非常に制限されるため、これらを構造用接着結合に使用することができない。
【０００６】
重要性が高まりつつある別の深刻な欠点は、通常使用されるプラスチゾルは可塑剤に基づき、これはポリマーマトリックスと架橋しないため、長い期間を経て組成物から放出されるということである。かかる可塑剤の放出は、種々の理由から有利ではない。したがって、プラスチゾル組成物の有利な進展を有する、つまり特に室温でのスプレー性を確保するような十分低い粘性および硬化状態での高い弾性を有する、代替組成物を提供することが望ましいであろう。
【０００７】
最近、したがって、代替となる接着剤またはシーラントならびにシーリングコンパウンドとしての、加硫可能なゴム混合物に基づく組成物がますます提案されている（欧州特許第００９７３９４（Ｂ１）号明細書、独国特許第３８３４８１８（Ｃ）号明細書、欧州特許第０４４１２４４（Ｂ１）号明細書、欧州特許第０３０９９０３（Ｂ１）号明細書、国際公開第９６／２３０４０号、国際公開第９９／０３９４６号、国際公開第０２／４８２５５号）。
【先行技術文献】
【特許文献】
【０００８】
【特許文献１】欧州特許第００９７３９４（Ｂ１）号明細書
【特許文献２】独国特許第３８３４８１８（Ｃ）号明細書
【特許文献３】欧州特許第０４４１２４４（Ｂ１）号明細書
【特許文献４】欧州特許第０３０９９０３（Ｂ１）号明細書
【特許文献５】国際公開第９６／２３０４０号
【特許文献６】国際公開第９９／０３９４６号
【特許文献７】国際公開第０２／４８２５５号
【発明の概要】
【発明が解決しようとする課題】
【０００９】
上記に述べた関連技術のゴム組成物は、概して、自動車製造におけるホワイトボディに使用するに非常に適しており、これらはまた、耐洗浄性、老化安定性および要求される技術的特性に関して優れた特性を有する。しかし、かかるゴム組成物の鍵となる欠点は、該組成物が非常に粘性であるため、一般に、温めた状態でポンプを用いてのみ塗布できることである。例えばエアレス法などの通常のスプレー法を用いてこれらを塗布することはできない。さらなる欠点は、このような製剤のコストが高いことである。最後に、最近、天然および／または再生資源に基づくシーリングおよびコーティング用コンパウンドの製剤化に対する要求が高まりつつある。
【００１０】
したがって、本発明の主題は、その適用性および機械的特性に関して、プラスチゾル組成物または液状ゴムに基づく既知の組成物に匹敵し、さらに既知の欠点を解消する、熱硬化性組成物を開発することであった。特に、本発明の主題は、通常のプラスチゾル組成物の粘性を有し、そのためこれらのように加工することができるが、可塑剤および溶媒不含であり、既知のゴム組成物と比較してより費用効率が高く、天然および／または再生資源の含量がより高く、より低い粘性を有する組成物を提供することであった。さらに、該組成物は現在使用されている組成物に匹敵するような機械的特性を有する。
【課題を解決するための手段】
【００１１】
驚くべきことに、所望の特性が、植物油に基づき、オレフィン二重結合を含有する天然および／または合成液状エラストマーに基づき、加硫剤に基づく熱硬化性組成物により達成され得ることが分かった。かかる系は、良好な適用性および硬化した状態における優れた機械的特性により特徴付けられる。熱架橋（加硫）中、ゴム様の非粘着性エラストマーが本発明の系から作られる。
【００１２】
したがって、本発明は以下を含有する熱硬化性の反応性組成物に関する：
（ａ）組成物全体に基づいて１〜２５重量％、好ましくは１〜１５重量％、特に３〜１０重量％の量の、少なくとも１つの液状ポリイソプレン、好ましくは少なくとも１つのシス−１,４-ポリイソプレン；
（ｂ）組成物全体に基づいて０.１〜１０重量％、好ましくは０.５〜１０重量％、好ましくは０.５〜５重量％、特に０.５〜３重量％の量の、少なくとも１つの官能化液状ポリブタジエン；
（ｃ）組成物全体に基づいて１〜４０重量％、好ましくは１〜２５重量％、特に５〜２５重量％の量のトリグリセリド留分であって、その脂肪酸分布が少なくとも５重量％、特に少なくとも６０重量％の量の、１つ以上のオメガ-３脂肪酸および／または１つ以上のオメガ-６脂肪酸を含むもの；および
（ｄ）少なくとも１つの加硫剤；
ここで、少なくとも１つのＣ＝Ｃ二重結合および／または少なくとも１つのＣ≡Ｃ三重結合を有する合成ポリマーの含量は、組成物全体に基づいて少なくとも７.５重量％、好ましくは少なくとも９重量％である。
【００１３】
本発明はさらに、特に車両塗装工場における、かかる熱硬化性の反応性組成物のシーラント、シーリングコンパウンドまたはコーティング用コンパウンドとしての使用に関する。
【００１４】
本発明はさらに、特に車両塗装工場において、部品を接合するための、および／または、部品間の接合をシーリングするための、特に粗部および／または微細シームをシーリングするための、または、アンダボディをコーティングするための方法であって、以下の必須の方法ステップを含む方法に関する：
ａ）前記組成物を少なくとも１つの部品に特にスプレーまたは押出を用いて適用するステップ；
ｂ）場合により（スポット）溶接、フランジング、ボルト締めおよび／またはリベット打ちに続いて、部品を接合するステップ；および
ｃ）場合により部品の機械的固定を伴い、該組成物を硬化するために部品を加熱するステップ。
【００１５】
本発明はさらに、部品をコーティングするための方法に関し、該方法は以下を含む：
ａ）部品の表面に本発明の組成物をスプレーするステップ；および
ｂ）該組成物を硬化するためにコートされた部品を加熱するステップ。
【発明を実施するための形態】
【００１６】
本明細書で使用する用語「液状」は、室温（つまり２０℃）での凝集の状態を表し、該生成物を、重力の影響下で容器から注入できることを意味すると理解されるべきである。
【００１７】
本明細書で使用する「少なくとも１つ」は、１またはそれ以上を意味し、つまり１、２、３、４、５、６、７、８、９またはそれ以上を意味する。原料に関して、かかる表現は原料の種類を意味し、分子の絶対数を意味するものではない。したがって、例えば「少なくとも１つの液状ポリイソプレン」は、少なくとも１種の液状ポリイソプレンを表し、つまり１種類の液状ポリイソプレンまたはいくつかの異なる液状ポリイソプレンの混合物を使用してよい。重量情報を伴う該表現は、組成物／混合物中に存在する記載された種類の全ての化合物に関し、つまり、該組成物は、対応する化合物の示された量を超えてこの種類のいずれのさらなる化合物も含まない。
【００１８】
本明細書に記載される組成物に関して供される全てのパーセンテージは、特記しない限り、それぞれの場合において関連する組成物に基づく重量％を表す。
【００１９】
本出願が分子量に言及する限りにおいて、特記しない限り、該情報は重量平均分子量を表し、つまりＭｗ値を表す。分子量はＧＰＳを用いて決定することができ、ここで、ポリスチレン標準に対してキャリブレーションを行う。
【００２０】
本発明の組成物は、好ましくは固形ゴム（つまり１０００００以上の分子量を有するゴム）不含である。本発明の組成物は液状であることがさらに好ましい。
【００２１】
本発明の種々の実施形態において、少なくとも１つの液状ポリイソプレンは、１００００〜７００００、好ましくは１５０００〜５００００、特に２００００〜５００００の分子量を有する１つ以上の液状シス−１,４-ポリイソプレンを含む。かかる液状ポリイソプレンは、硬化したゴム組成物の必要な弾性および高い強度を与える。
【００２２】
本発明の組成物はさらに、少なくとも１つの官能化液状ポリブタジエン、特に１,４-および／または１,２-ポリブタジエンを含み、ここで、該ポリマーは末端および／または（統計的に分布した）側鎖官能基を含む。このような官能基の例は、ヒドロキシ基、アミノ基、カルボキシル基、カルボン酸無水物基またはエポキシ基であり、特にカルボキシ基である。かかる液状ゴムの分子量は、通常２００００以下、好ましくは９００〜１００００である。
【００２３】
異なる分子量を有し、残りの二重結合に関して構造が異なる液状ゴムの混合物を好ましくは使用することが好都合であることがわかった。多様な基材に対する最適な接着を達成するために、ヒドロキシル基またはカルボキシル基を含む液状のゴム成分が、特に好ましい製剤中で、所定の割合で使用される。
【００２４】
少なくとも１つのＣ＝Ｃ二重結合および／または少なくとも１つのＣ≡Ｃ三重結合を有する合成ポリマーの、組成物中での含量は、組成物全体に基づいて少なくとも７.５重量％、好ましくは９重量％である。ここで言及される合成ポリマーは、少なくとも１つのＣ＝Ｃ二重結合および／または少なくとも１つのＣ≡Ｃ三重結合を含むすべての合成的に製造されるポリマーを意味すると理解されるべきである。このような合成ポリマーの例は、以下の群のホモポリマーおよび／またはコポリマーから誘導され得る：
・ポリブタジエン、特に１,４-および１,２-ポリブタジエン；
・ポリブテン；
・ポリイソブチレン；
・スチレン-ブタジエンコポリマー；および
・ブタジエンアクリロニトリルコポリマー。
【００２５】
本発明の熱硬化性組成物は、少なくとも１つのトリグリセリド留分を含有し、その脂肪酸分布は少なくとも５重量％、特に少なくとも１０重量％、とりわけ特に好ましくは少なくとも６０重量％の、１つ以上のオメガ-３脂肪酸および／または１つ以上のオメガ-６脂肪酸を含む。トリグリセリド留分は好ましくは液状であり、特に好ましくは少なくとも１つの植物油である。
【００２６】
本発明の「トリグリセリド留分」は、組成物中に存在する全てのトリグリセリドの合計を意味するとして理解され、これは、３つの脂肪酸分子を含有するグリセロールのトリプルエステルである。トリグリセリド留分を決定するために、トリグリセリドの製造にどの原料を使用したかは問題ではない。
【００２７】
本発明によれば、トリグリセリド留分の脂肪酸分布は、トリグリセリド留分中の脂肪酸の合計量に基づく異なる脂肪酸の重量パーセントを示し、異なるパーセンテージは通常、該脂肪酸がメチルエステルとして放出された後に、ガスクロマトグラフィーを用いて決定される。したがって、この計算に、グリセロールの質量は含まれない。
【００２８】
本発明の好ましいオメガ-３脂肪酸は、ヘキサデカトリエン酸（１６:３；(ω-３)）、アルファ-リノレン酸（１８:３(ω-３)）、ステアリドン酸（１８:４；(ω-３)）、エイコサトリエン酸（２０:３；(ω-３)）、エイコサテトラエン酸（２０:４；(ω-３)）、エイコサペンタエン酸(２０:５；(ω-３))、ヘンエイコサペンタエン酸（２１：５；(ω-３)）、ドコサペンタエン酸（２２:５；(ω-３)）、ドコサヘキサエン酸（２２:６；(ω-３))、テトラコサペンタエン酸（２４:５；(ω-３))、および、テトラコサヘキサエン酸（２４:６；(ω-３)）である。本発明の特に好ましいオメガ-３脂肪酸は、アルファ-リノレン酸（１８:３(ω-３))およびエイコサペンタエン酸（２０:５；(ω-３)）である。アルファ-リノレン酸（１８:３(ω-３)）は、本発明のとりわけ特に好ましいオメガ-３脂肪酸である。
【００２９】
本発明の好ましいオメガ-６脂肪酸は、リノール酸（１８:２；(ω-６))、ガンマ-リノレン酸（１８:３；(ω-６)）、カレンジン酸（１８:３；(ω-６)）、エイコサジエン酸（２０:２；(ω-６)）、ジホモ-ガンマ-リノレン酸（２０:３；(ω-６)）、アラキドン酸（２０:４；(ω-６)）、ドコサジエン酸（docosadienic acid）(２２:２；(ω-６))、ドコサテトラエン酸（２２:４；(ω-６)）、ドコサペンタエン酸（２２:５；(ω-６)）、テトラコサテトラエン酸（２４:４；(ω-６)）およびテトラコサペンタエン酸（２４:５；(ω-６)。本発明のとりわけ特に好ましいオメガ-６脂肪酸は、リノール酸（１８:２；(ω-６)）、ガンマ-リノレン酸（１８:３；(ω-６)）およびアラキドン酸(２０:４；(ω-６))である。リノール酸（１８:２(ω-６)）は、本発明のとりわけ特に好ましいオメガ-６脂肪酸である。
【００３０】
少なくとも４重量％、特に少なくとも２０重量％の１つ以上のω-３脂肪酸を含む脂肪酸分布をトリグリセリド留分が有する場合、特に良好な機械的特性を達成することができた。
【００３１】
少なくとも４０重量％、特に６０重量％、とりわけ特に１００重量％のトリグリセリド留分が２５℃で液状である場合、つまりオイルの形態で存在する場合、本発明によれば有利であることがわかった。
【００３２】
本発明によるオメガ-３脂肪酸および／またはオメガ-６脂肪酸の含分を含むトリグリセリド留分が天然源（例えば適当な植物油および／または動物油）に由来する場合、有利であることがさらに明らかとなった。本発明によれば植物油は特に好ましいが、魚油またはタラ肝油などの動物油の使用も本発明に包含される。
【００３３】
本発明のトリグリセリド留分は、例えばヒマワリ油、菜種油、大豆油、トール油、ヒマシ油、カメリナ油、キリ油、アマニ油および／または麻実油中に存在する。したがって、トリグリセリド留分は好ましくはヒマワリ油、菜種油、大豆油、トール油、ヒマシ油、カメリナ油、キリ油、アマニ油、麻実油およびそれらの混合物の形態で使用され、特にトール油、アマニ油、麻実油および／またはヒマシ油の形態で使用され、特に好ましくはアマニ油および麻実油の形態で使用される。アマニ油の使用はとりわけ特に好ましく、精製アマニ油はより特に好ましい。以下のような適当な油の２、３、またはそれ以上の組合せの使用も本発明に包含される：
・ヒマワリ油および菜種油；
・ヒマワリ油および大豆油；
・ヒマワリ油およびトール油；
・ヒマワリ油およびカメリナ油；
・ヒマワリ油およびキリ油；
・ヒマワリ油およびアマニ油；
・ヒマワリ油および麻実油；
・菜種油および大豆油；
・菜種油およびトール油；
・菜種油およびカメリナ油；
・菜種油およびキリ油；
・菜種油およびアマニ油；
・菜種油および麻実油；
・大豆油およびトール油；
・大豆油およびカメリナ油；
・大豆油およびキリ油；
・大豆油およびアマニ油；
・大豆油および麻実油；
・トール油およびカメリナ油；
・トール油およびキリ油；
・トール油およびアマニ油；
・トール油および麻実油；
・カメリナ油およびキリ油；
・カメリナ油およびアマニ油；
・カメリナ油および麻実油；
・キリ油およびアマニ油；
・キリ油および麻実油；または
・アマニ油および麻実油。
【００３４】
種々の態様において、記載したトリグリセリド留分は、使用する油の少なくとも５０重量％、好ましくは少なくとも７０重量％、さらにより好ましくは少なくとも９０重量％、最も好ましくは１００重量％を構成する。
【００３５】
トリグリセリド留分、または該トリグリセリド留分を含有する油は、本発明の熱硬化性組成物中に、組成物全体に基づいて１〜４０重量％、特に１〜１５重量％の量で好ましくは存在する。
【００３６】
本発明の熱硬化性組成物は、さらなる成分として少なくとも１つの加硫剤を含有する。ゴム組成物の架橋または硬化反応は、シーリング機能、コーティング、強化作用または部品の強度に決定的な影響を有し、したがって、加硫系および場合により発泡剤組成物は特に注意深く選択し、適合させねばならない。種々の態様において、加硫剤は以下に基づく加硫系から選択される：元素硫黄、チウラムジスルフィド、有機過酸化物、多官能価アミン、キノン、キノンジオキシム、例えばｐ-ベンゾキノンジオキシム、およびニトロソベンゼン、例えばｐ-ニトロソベンゼンおよびジニトロソベンゼン。好ましい態様において、加硫剤は以下からなる群から選択される：
（Ｉ）硫黄；
（ＩＩ）ペルオキシド加硫系；
（ＩＩＩ）キノンおよび／またはキノンジオキシム、および／または
（ＩＶ）ジニトロソベンゼン。
【００３７】
第１の好ましい態様において、加硫剤として合成または天然の硫黄を使用する。本発明によれば、好ましくは粉末状硫黄が使用されるが、製造の際のダスト公害をさけるために、硫黄をダスト結合剤とブレンドして、例えば鉱油、パラフィン油または二酸化ケイ素と混合して使用することも好ましくあり得る。ダスト結合油の含量について、原料として硫黄を含むペーストが使用されるように選択する可能性も十分にある。硫黄は、好ましくはＳ８形態で使用される。
【００３８】
本発明の組成物中の硫黄の活性物質含量は、非常に幅広い範囲で変化してよく、それぞれの場合において熱硬化性組成物全体に基づいて２０重量％以下であり得り、好ましくは１５重量％以下、特に１０重量％以下であり、下限は好ましくは０.５重量％以上である。種々の態様において、粉末状硫黄を組成物全体に基づいて４〜１５重量％の量で使用してよく、特に好ましくは５〜８％の量で使用される。硫黄の含量は使用する液状ゴムの反応性、および、場合により重合添加剤の使用によって決まる。
【００３９】
第２の好ましい態様において、有機または無機過酸化物に基づくラジカル加硫剤が使用される。本発明による好ましい過酸化物の例は、過酸化ジアセチル、ジ-tert-ブチルペルオキシド、ジクミルペルオキシドおよび過酸化ベンゾイルである。該過酸化物は、本発明の組成物中に加硫剤として０.２重量％〜３重量％の量で存在する。
【００４０】
第３の好ましい態様において、加硫剤としてキノンおよび／またはキノンジオキシムが使用される。この群の特に好ましい例は、ｐ-ベンゾキノンジオキシムである。キノンおよび／またはキノンジオキシムは、本発明の組成物中で、好ましくは０.２重量％〜５重量％の濃度で使用される。これらのキノン系加硫剤は、例えば鉱油とのブレンドにおけるペーストとしての濃縮形態で好ましくは使用され、ここで、該活性物質含量は通常、４０重量％〜７０重量％である。
【００４１】
第４の好ましい態様において、ジニトロソベンゼン、特に１,４-ジニトロソベンゼンが加硫剤として使用される。この物質群は、本発明の組成物中、それぞれの場合において熱硬化性組成物全体に基づいて０.２重量％〜５重量％の量で好ましくは使用される。
【００４２】
硫黄は、とりわけ特に好ましい加硫剤である。
特定の態様に関わらず、加硫剤を以下との組合せにおいて使用することが有利であることが分かった：
・有機硬化促進剤、例えばジチオカーバメート（そのアンモニウム塩または金属塩の形態で）、キサントゲン酸塩、スルフェンアミド、チウラム化合物（モノスルフィドおよびジスルフィド）、チアゾール化合物、アルデヒド／アミン促進剤（例えばヘキサメチレンテトラミン）、ジチオホスフェートおよびグアニジン促進剤を、ジベンゾチアジルジスルフィド（ＭＢＴＳ）、２-メルカプトベンゾチアゾール（ＭＢＴ）、その亜鉛塩（ＺＭＢＴ）またはジフェニルグアニジンと共に用いることがとりわけ特に好ましく；および／または
金属酸化物、例えば酸化亜鉛。
さらに、脂肪酸（例えばステアリン酸）などの通常のゴム加硫補助剤が製剤中に存在してもよい。
【００４３】
本発明によれば元素硫黄、上記に述べた有機促進剤およびキノンジオキシムを含む複合加硫系を使用する場合、特に有利な加硫特性および硬化したゴム組成物の最終特性が達成される。例としてｐ-ベンゾキノンジオキシムが挙げられるが、他のキノンジオキシムも前記硫黄系との組合せにおいて使用してよい。
【００４４】
有機促進剤は、製剤全体に基づいて０〜１０重量％の量、好ましくは３〜８重量％の量で使用される。
【００４５】
促進剤として作用する亜鉛化合物は、脂肪酸の亜鉛塩、亜鉛ジチオカーバメート、アルカリ亜鉛カーボネート、特に微粉末化酸化亜鉛から選択され得る。亜鉛化合物の含量は、０〜１０重量％、好ましくは３〜７重量％の範囲である。
【００４６】
本明細書に記載の組成物は、以下から選択される追加の成分をさらに含み得る：レオロジー助剤、顔料、粘着付与剤および／または接着促進剤を含む充填剤、発泡剤、エキステンダー油、老化防止剤ならびにそれらの組合せ。
【００４７】
特に有機充填剤が好ましい充填剤である。無機充填剤の第１の群としては、例えば種々の粉砕または沈降白亜、カルシウムマグネシウム炭酸塩、酸化カルシウム、バライトが挙げられ、特に、アルミニウムマグネシウムカルシウムケイ酸塩型のケイ酸含有充填剤、例えば珪灰石または緑泥石、またはケイ酸アルミニウムガラスチョークが、本発明に好ましい無機充填剤であり、粉砕鉱物白亜がとりわけ特に好ましい。さらに、本発明の意味する範囲において、酸化カルシウムは特に好ましい無機充填剤である。炭酸カルシウムおよび／または酸化カルシウムの含量は、熱硬化性組成物全体に基づいて好ましくは５重量％〜約５０重量％の間で変化し得る。酸化カルシウムの場合、熱硬化性組成物全体に基づいて０〜約１０重量％の濃度が通常である。
【００４８】
状況によっては、少なくとも一部の無機充填剤が表面前処理されていることが好都合であり得り、特に、少なくとも１つの脂肪酸を用いる、特にステアリン酸を用いるコーティングが、種々の炭酸カルシウムおよび白亜に対して好都合であることが分かった。
【００４９】
熱硬化性組成物において使用され得る無機充填剤の第２の群は、フレーク状の充填剤である。少なくとも１つのフレーク状充填剤、例えば グラファイト、バーミキュライト、マイカ、タルクまたは同様のフィロケイ酸塩を含有する熱硬化性組成物は特に好ましい。本発明の意味する範囲において、グラファイトは特に好ましいフレーク状充填剤である。フレーク状充填剤は、音特性に好ましい影響が望ましい場合に好ましくは使用される。フレーク状充填剤の含量は、５重量％〜３０重量％であることが好ましくあり得る。
【００５０】
本発明による好ましい無機充填剤の第３の群は、組成物のレオロジーおよび／または強度に影響を有し得る、レオロジー添加剤またはレオロジー助剤である。本発明の組成物のレオロジーは、上記充填剤の選択、および、低分子量液状ゴムの割合によって所望の範囲にすることもできるが、通常のレオロジー助剤（例えば、ヒュームドシリカ、ベントン、または、フィブリル化短繊維またはパルプ短繊維）を０.１〜７％の範囲で、あるいは、例えば商品名Rilanit（Cognis）の下で知られる水素化ヒマシ油誘導体を添加してもよい。本発明によれば、レオロジー添加剤は二酸化ケイ素および／またはカーボンブラックから好ましくは選択される。本発明によれば、用語「二酸化ケイ素」は、シリカとして知られるケイ素の酸化物形態も包含する。
【００５１】
本発明によれば、組成物が、少なくとも１つの表面変性された二酸化ケイ素を含有することが好ましくあり得り、親水的に変性させた二酸化ケイ素は、表面変性二酸化ケイ素として特に有利な特性を有する。
【００５２】
少なくとも１００ｍ２／ｇ、特に少なくとも１５０ｍ２／ｇ（それぞれの場合においてＢＥＴ法により測定）の比表面積を有する表面変性二酸化ケイ素のタイプは、本発明に特に好ましい。
【００５３】
本発明によれば、カーボンブラックは好ましくは工業的に製造されたカーボンブラックを意味するとして理解される。
【００５４】
好ましくは二酸化ケイ素および／またはカーボンブラックから選択される、熱硬化性組成物全体に基づいて０〜５重量％、特に０.１〜４重量％、とりわけ特に０.５〜３重量％の含量のレオロジー添加剤は特に好ましい。
【００５５】
熱硬化性組成物に関し、２またはそれ以上の無機充填剤の組合せを含有することが好ましい。特に以下の組合せ：
・炭酸カルシウムおよび／または酸化カルシウムから選択される少なくとも１つの無機充填剤、および
・少なくとも１つのレオロジー添加剤
は、本発明に特に好ましい。
【００５６】
本発明によれば、とりわけ特に好ましい充填剤の組合せは以下の組合せである：
酸化カルシウム、炭酸カルシウムおよびシリカまたはカーボンブラック。
【００５７】
無機充填剤は、それぞれの場合において熱硬化性組成物の全重量に基づいて、１〜４０重量％、特に１０〜３５重量％の量で好ましくは使用される。
【００５８】
上記に記載した「通常の」無機充填剤に加えて、本発明の組成物は、軽量充填剤として知られるものを含んでもよい。本発明によれば、軽量充填剤は、本発明の組成物の残りの部分よりも低い密度を有する充填剤を意味するとして理解される。したがって、このような軽量充填剤を添加することで、組成物全体の密度が低減される。軽量充填剤は、好ましくは以下の群から選択される：中空ガラススフェア、フライアッシュ（フィライト（fillite））、中空プラスチックスフィア、例えばフェノール性樹脂、エポキシ樹脂またはポリエステルに基づくもの、中空セラミックスフィアまたは天然由来の有機軽量充填剤（例えば粉砕ナッツシェル、例えばカシューナッツの殻、ココナツシェルまたはピーナツシェル、ならびに粉砕コルクまたはコルク粉末）。中空マイクロスフェアに基づく軽量充填剤は特に好ましく、これらは前記中空ガラススフィア、またはポリビニリデンコポリマーまたはアクリロニトリルコポリマーに基づく膨張可能なまたは膨張された中空プラスチックマイクロスフィアであってよく、後者はそれぞれ「Dualite」および「Expancel」の名称で、Pierce & StevensおよびAkzo Nobelより市販され入手可能である。
【００５９】
軽量充填剤は、熱硬化性組成物中に、熱硬化性組成物全体に基づいて０.１〜１５重量％、特に０.４〜７重量％の量で好ましくは存在する。
【００６０】
熱硬化性製剤中の充填剤の全含量は、１０〜７０重量％、好ましくは２５〜６０重量％の範囲で変化し得る。
【００６１】
いくつかの態様において、本発明の熱硬化性組成物は、上記に述べたポリマーに加えて、少なくとも１つのＣ＝Ｃ二重結合および／または少なくとも１つのＣ≡Ｃ三重結合を含む少なくとも１つのさらなる合成液状ポリマーを含んでよい。少なくとも１つのさらなる合成液状ポリマーは、組成物全体に基づいて１〜２０重量％、特に３〜１５重量％の量で存在することが好ましい。かかるポリマーは、好ましくは、ホモポリマーおよび／またはコポリマーの以下の群から選択される:
・ポリブタジエン、特に１,４−および１,２−ポリブタジエン；
・ポリブテン；
・ポリイソブチレン；
・スチレン−ブタジエンコポリマー；および
・ブタジエンアクリロニトリルコポリマー。
【００６２】
本発明の熱硬化性組成物は、少なくとも１つのさらなる液状ポリブタジエン、特に１,４−および／または１,２−ポリブタジエンを好ましくは追加的に含む。少なくとも１つのさらなる液状ポリブタジエンは、９００〜１００００、好ましくは２０００〜５０００の分子量を有することが好ましい。ポリブタジエンの追加は、最終的な生成物の弾性に有利な影響を及ぼす。
【００６３】
さらに、硬化プロセス中の発泡を達成するために、本発明の熱硬化性組成物は原則としてあらゆる一般的な発泡剤を含み得るが、好ましくは以下の群から選択される有機発泡剤が使用される：アゾ化合物、Ｎ-ニトロソ化合物、スルホニルヒドラジドまたはスルホニルセミカルバジド。本発明により使用されるアゾ化合物について、アゾビスイソブチロニトリル、特にアゾジカルボンアミドが例として挙げられる；例として、ニトロソ化合物、ジニトロソペンタメチレンテトラミンの種類から選択されるものが挙げられる；スルホヒドラジド、４,４'-オキシビス（ベンゼンスルホン酸ヒドラジド）、ジフェニルスルホン-３,３'-ジスルホヒドラジドまたはベンゼン-１,３-ジスルホヒドラジドの種類から選択されるものが挙げられ、セミカルバジド、ｐ-トルエンスルホニルセミカルバジドの種類から選択されるものが挙げられる。
【００６４】
上記に述べた発泡剤の代わりに、膨張性マイクロスフェアとして知られるもの（つまり、低沸点を有する有機液体が浸透または充填された未膨脹型熱可塑性ポリマー粉体）を使用することも可能である。このようなマイクロスフェアは、例えばＥＰ-Ａ-５５９２５４、ＥＰ-Ａ-５８６５４１またはＥＰ-Ａ-５９４５９８に記載されている。これらは好ましくはないが、すでに膨張したマイクロスフィアを使用または併用することも可能である。場合により、かかる膨張可能な／膨張したマイクロスフィアを上記に述べた「化学的」発泡剤と任意の割合で組合せてよい。化学的発泡剤は、発泡性組成物中で０.１〜３重量％、好ましくは０.２〜２重量％の量で使用してよく、該マクロスフェアは、０.１〜４重量％、好ましくは０.２〜２重量％の量で使用してよい。
【００６５】
好ましい主題において、該組成物はコンパクト系であり、発泡性組成物ではない。コンパクト系は好ましくは、出発体積に基づいて好ましくは１０％より小さい反応後の最大膨張を有する。かかる膨張は、組成物の反応中の体積増大を表し、ここで、使用する組成物の体積を、完全に反応させた組成物の体積と比較する。該組成物は好ましくはいずれの化学的発泡剤も含まない。
【００６６】
さらなる態様において、本発明の熱硬化性組成物が少なくとも１つの酸化防止剤をさらに含有することが好ましい。これらは、熱、熱酸化的またはオゾン関連分解からの本発明の組成物の保護をもたらし得る。
【００６７】
通常の合成酸化防止剤、例えば立体障害性フェノールまたはアミン誘導体が本発明に適当である。合成酸化防止剤の例は、Wingstay（登録商標）の商標名で市販され入手可能な製品、および２,２-メチレンビス（４-メチル-６-tert-ブチルフェノール)、ならびに２,６-ジ-tert-ブチル-p-クレゾール（３,５-ジ-tert-ブチル-４-ヒドロキシトルエン）である。
【００６８】
さらに、天然の酸化防止剤も本発明に適当である。天然の酸化防止剤は、天然の再生可能資源から得ることができる化合物を意味すると理解される。かかる物質群の例は、トコフェロール、スクアレンおよびセサモリンである。
【００６９】
酸化防止剤、特に天然の酸化防止剤は、本発明の熱硬化性組成物中で、それぞれの場合において熱硬化性組成物全体に基づいて、０.１〜５重量％、特に０.２〜３重量％の量で好ましくは使用される。
【００７０】
本発明の熱硬化性組成物は、この種の組成物に常套の成分をさらに含有し得る。
【００７１】
本発明の組成物は概して、官能基を含む液状ゴムの好ましい含量のために、基材に対する優れた接着性を既に有しているが、必要であれば粘着付与剤および／または接着促進剤を添加してもよい。この目的について、例えば炭化水素樹脂、フェノール樹脂、テルペンフェノール樹脂、レゾルシノール樹脂またはそれらの誘導体、変性または未変性樹脂酸、または、ロジンエステル（アビエチン酸誘導体）、ポリアミン、ポリアミノアミド、ポリエポキシ樹脂、無水物、および無水物基含有コポリマーが適当である。粘着付与剤の、または、接着促進剤の種類および量は、接着剤／シーラントのポリマー組成物およびコーティング組成物、硬化した組成物の強度、および、該組成物を適用する基材によって決まる。常套の粘着付与樹脂（粘着付与剤）例えばテルペンフェノール樹脂または樹脂酸誘導体は、通常５〜２０重量％の濃度で使用され、常套の接着促進剤、例えばポリアミン、ポリアミノアミドまたはレゾルシノール誘導体は、０.１〜１０重量％の範囲で使用される。
【００７２】
本発明の組成物は、可塑剤（特にフタル酸エステル）不含である。本発明の組成物は好ましくは溶媒不含であり、特に可塑剤および溶媒不含である。本発明の組成物は、好ましくはエキステンダー油も不含である。
【００７３】
本発明の組成物は、場合により、微細分散の熱可塑性ポリマー粉体も含有してよい。適当な熱可塑性ポリマーの例は、ポリプロピレン、ポリエチレン、熱可塑性ポリウレタン、メタクリレートコポリマー、スチレンコポリマー、ポリ塩化ビニル、ポリ酢酸ビニル、特にポリ酢酸ビニルおよびそのコポリマー、例えばエチレン-酢酸ビニルコポリマーである。ポリマー粉体の粒子径または粒子径分布は特に重要であるとは考えらないが、平均粒子径は１ｍｍより小さく、好ましくは３５０μｍより小さい。場合により添加される熱可塑性ポリマー粉体の量は、０〜２０重量％、好ましくは２〜１０重量％の範囲である。
【００７４】
従来技術と比較して、本発明の組成物は、プラスチゾルの上記に述べた不都合な特性を有することなく、プラスチゾルのレオロジー特性と非常によく似たレオロジー特性を有する。このことは、これらが、従来のプラスチゾルのレオロジーに関する良好な加工特性を有するが、従来の加硫可能な（硬化性）ゴム組成物の優れた老化安定性および強度値をも有することを意味する。このため、これらの構成は従来のプラスチゾルの構成と同じではないが、これらは「ゴムプラスチゾル」とも称され得る。
【００７５】
本発明の熱硬化性組成物を特にコーティング用コンパウンドとして使用する場合、これらについて、硬化前にＤＩＮ ５３０１９に従い測定して、２０℃で１０００ｍＰａ・ｓ〜１００,０００ｍＰａ・ｓの粘度を有することが好ましいことがわかった。熱硬化性組成物の粘度についての特定の好ましい範囲は以下である：
２０℃で：１５,０００ｍＰａ・ｓ〜８０,０００ｍＰａ・ｓ；および
４０℃で：５,０００ｍＰａ・ｓ〜２０,０００ ｍＰａ・ｓ。
【００７６】
本発明の熱硬化性組成物を接着剤およびシーラント、シーリングコンパウンドとして、または、ライニング接着剤として使用する場合、ＤＩＮ ５３０１９にしたがい、硬化前に測定して、以下の粘度を有することが本発明によれば好ましいことがわかった：
２０℃で：１５０,０００ｍＰａ・ｓ〜４００,０００ｍＰａ・ｓ；および
４０℃で：１００,０００ｍＰａ・ｓ〜２００,０００ｍＰａ・ｓ。
【００７７】
本発明の熱硬化性組成物は、いずれの任意の適当な混合機、例えば分散型ミキサー、遊星型ミキサー、混練機、二軸スクリューミキサー、連続ミキサー、密閉式ミキサー、いわゆる「バンバリー」ミキサーまたは押出機、ならびに当業者に既知の同様の混合装置、特に二軸押出機などにおいて、選択された成分を混合することにより製造することができる。
【００７８】
いずれの手段を選択するかに関わらず、均質な均一塊を得やすくするために、組成物をわずかな熱にさらすか、または、組成物をわずかに加熱することが場合により有利であり得るが、加硫反応の活性化をもたらし得るような温度に達しないようにすることが必須である。
【００７９】
したがって、本発明はさらに、高せん断下で成分を混合することによる本発明の熱硬化性組成物の製造に関する。
【００８０】
本発明の組成物は、１０００リットル（コンテナ）、２００リットル（ドラム）、２０〜５０リットル（バケツ（hobbock））の容量を有する容器中、大規模スケール用途のタンク車またはデイタンク（２０,０００リットル）、および、３１０〜５００ｍｌの容量を有する特に手動塗布用のカートリッジ中に、使用するまで貯蔵されることが好ましい。
【００８１】
使用時に、本発明の熱可塑性組成物は貯蔵容器から使用する場所へと、場合により加熱された通常のポンプを用いて移され、そこに塗布される。本発明の組成物は、スプレー技術を用いて塗布できるという特徴を有する。特に、エアレス、エアアシストまたは空気混合スプレー法、または、フラットストリーム法を用いて組成物を基材に塗布することが本発明によれば特に好ましい。本発明によれば、本発明の組成物をフラットストリーム法を用いて塗布することがとりわけ特に好ましい。
【００８２】
塗付のために、好ましい高圧スプレー法において、噴霧スプレー法、または、非噴霧スプレー法を使用することができる。塗布のための組成物材料の噴霧は、エアレス法を用いる場合は質厚のみのもとで、または、エアアシストまたは空気混合スプレー法においては追加の空気補助を伴って、可能である。非噴霧塗布法、例えばフラットストリーム法または電気的スワール（ｓｗｉｒｌ）法は、本発明によれば、組成物の塗布に特に好ましく使用される。かかる方法の両方において、組成物の最終的な層厚が５ｍｍ以下の層厚において、＞１００ｍｍ／ｓの速い塗布速度で、ただ１回の塗布動作において、基材に塗布することができる。
【００８３】
フラットストリームまたは電気的スワールである上記２つの非噴霧塗布法のうちの１つを用いる本発明の組成物の塗布は、鋭形材料がオーバースプレーを伴わず、すなわち塗布場所に隣接する基材をスプレーミストで汚染することなく、６０〜１８０バールの範囲の低いスプレー圧により、多数の連続塗布の場合において非常に高い繰返し性で、基材へ塗布されるという特徴を有する。
【００８４】
概して、塗布された熱硬化性組成物は加熱により硬化され、ここで、該組成物は所定の時間、加硫反応をもたらすに十分な温度まで加熱される。本発明によれば、加硫反応がこの加熱時間内に完了することが好ましいが、短いオーブンサイクル時間および下流のオーブンでの後架橋を有する方法、および、個々の場合にオーブン中での時間の後でのさらなる後架橋も可能である。
【００８５】
組成物の構成および製造ラインの状況に応じて、このような温度は通常、ホワイトボディラインについて、１０〜９０分、好ましくは１５〜３０分の滞留時間を伴い、１５０℃〜２３０℃、好ましくは１６０℃〜１８５℃の範囲である。塗装ラインについて、該温度は、５〜６０分、好ましくは１０〜３０分の滞留時間を伴い、１２０℃〜１７５℃、好ましくは１３０℃〜１６０℃である。
【００８６】
熱源の種類は原則として重要ではないため、例えば、温風送風機によって、マイクロ波の照射によって、または、磁器誘導もしくは加熱トングによる赤外線照射によって熱を供給することができる。車両構築において、および、関連する製造プロセスを用いる技術分野において、本発明の組成物の硬化を、カソード浸漬コーティングを硬化するため、または、ペイントコーティングを加熱処理するために、車両がオーブンを通過するように行うことが、別の加熱ステップを省略することができるため、特に有利である。
【００８７】
次に、組成物の硬化反応および場合により発泡反応について、種々の塗装オーブンの工程温度（つまり８０℃〜２４０℃の範囲の温度で約１０〜３５分）が利用可能であり、好ましくは「ＥＣオーブン」として知られるものを通過する車体または部品、つまり１６０℃〜２００℃の温度が、本発明の組成物の硬化に使用される。
【００８８】
一連の製造において、本発明の組成物を塗付し部品を接合させた後で予備ゲル化または部分的硬化が起こる場合も、好都合であり得る。それ自体既知の全ての予備ゲル化装置、例えば予備ゲル化オーブンまたは誘導加熱などを、この目的で使用してよい。プレゲル化ステップについての通常の温度範囲は、１００℃〜１６０℃である。特に、誘導加熱について、数秒の範囲の非常に短い加熱が必要であるのみであり、ここで、該基材温度は１９０℃と同程度であってよく、簡潔にはこれよりも顕著に高くてもよい。
【００８９】
本発明のさらなる態様は、特に自動車塗装分野における、１成分型の、場合により消音性のシーリングコンパウンドまたはコーティング用コンパウンドとしての、本発明の組成物の使用である。
【００９０】
本発明の熱硬化性の反応性組成物の用途の主な分野は、車両産業における塗装工場であり、ここでは、後に車体の板金オーバーラップを形成する、または、後に接合を形成する部品を利用しやすく、そのため、低粘性の、ペースト状の材料の塗布を、通常のポンプ装置、計量装置、スプレー装置または押出装置を用いて行うことができる。本発明の組成物を適用するに好ましい分野は、接合のシーリングおよびアンダボディ保護である。
前記の主題について上記に述べたことは、必要な変更を加えて、本発明のこの主題のさらなる詳細にあてはまる。
【００９１】
本発明はさらに、特に車両ホワイトボディにおいて、部品を接合するための、および／または、部品間の接合をシーリングするための、特に粗さおよび／または微細シームをシーリングするための、または、部品をライニングまたは結合するための方法に関し、ここで、
ａ）好ましくはスプレーまたは押出により、少なくとも１つの部品、特にかかる部品の表面に、本発明の組成物を適用し；
ｂ）場合により（スポット）溶接、フランジング、ボルト締めおよび／またはリベット打ちに続いて、連結される該部品が接合され；
ｃ）場合により該部品の機械的固定を伴い、該組成物を硬化させるために該部品を加熱する。
【００９２】
部品は好ましくは金属部品である。
【００９３】
硬化ステップは、場合により常套の表面処理ステップに続いて、例えば１９０°以下の温度で部品を簡単に加熱することによる組成物の部分的硬化、接合されたホワイトボディ部品を清浄／洗浄するための任意の１以上のステップなどの複数の個々のまたは追加のステップを実際の硬化ステップの前に含み得る。実際の硬化ステップは、エレクトロ浸漬コーティング、１６０℃〜２４０℃の温度でのエレクトロ浸漬コーティングの焼付け中のシーリングコンパウンドの硬化および／または架橋を含んでよい。
【００９４】
本発明はさらに、部品をコーティングするための方法に関し、該方法は以下を含む：
ｃ）部品の表面に本発明の組成物をスプレーするステップ；および
ｄ）該組成物を硬化するためにコートされた部品を加熱するステップ。
【００９５】
前記の主題について上記に述べたことは、必要な変更を加えて、本発明のこの主題のさらなる詳細にあてはまる。
【００９６】
本発明はさらに、本発明の組成物を部品の表面にスプレーし、該組成物を硬化させるために被覆された部品を加熱することによる、部品をコーティングするための方法に関する。
【００９７】
部品の少なくとも１つの表面が本発明の組成物で被覆され、該被覆された部品が該組成物を硬化させるために加熱される、部品を消音化するための方法も本発明に包含される。
【００９８】
本発明によれば、部品のコーティングが本発明の組成物をスプレーすることにより行われることが好ましい
【００９９】
本発明の組成物を適用することにより、部品の音特性が改善される。
【０１００】
本発明のこの主題の範囲内で、基材への本発明の組成物のスプレーが、エアレス、エアアシストまたは空気混合法、フラットストリーム法、または、スワール法を用いて行われることが特に有利であることがわかった。
【０１０１】
前記の主題について上記に述べたことは、必要な変更を加えて、本発明のこの主題のさらなる詳細にあてはまる。
【実施例】
【０１０２】
以下の例示的態様は本発明をより詳細に説明することを意図し、ここで、例の選択は本発明の主題の範囲を限定することを意味するものではない。
【０１０３】
【表１】
2017507196.tif 000002
【０１０４】
【表２】
2017507196.tif 000003
【０１０５】
【表３】
2017507196.tif 000004
【０１０６】
【表４】
2017507196.tif 000005
【０１０７】
〔測定結果〕
（ショアＡ硬度の測定）
例となる組成物を、ショアＡ硬度の測定のために１５０℃で２０分間硬化させた。その後、５ｍｍの材厚を有する試料を取り出し、室温でショアＡ硬度を測定した。測定値を表５にまとめる。
【０１０８】
（破断点引張強さおよび破断点伸びの測定）
破断点引張強さおよび破断点伸びは、ＤＩＮ ５３５０４に従い測定した。この目的のＳ２ショルダー試験棒を作成するために、２〜３ｍｍの厚さを有するテフロンスペーサーを使用し、未硬化材料をシリコン剥離紙で覆った２つのプレート間でプレスした。硬化後（１５０℃で２０分）、該試験片をＤＩＮ ５３５０４に従う測定のために型抜きした。
【０１０９】
【表５】
2017507196.tif 000006
【国際調査報告】
2017507196.tif 000007
2017507196.tif 000008
2017507196.tif 000009
2017507196.tif 000010